(57)【要約】【課題】極細繊維特有の柔らかくぬめり感のある風合いを有し、かつ凹凸模様を有する繊維構造物および繊維製品を提供する。【解決手段】単繊維径１０００ｎｍ以下のフィラメント糸Ａを含む繊維構造物に、エンボス加工またはエッチング加工により凹部を形成することにより、該凹部と、該凹部より相対的に凸である凸部とを有する繊維構造物を得る。【選択図】図３
2010248645.tif 000002
【特許請求の範囲】
【請求項１】
単繊維径１０００ｎｍ以下のフィラメント糸Ａを含み、かつ、エンボス加工またはエッチング加工が施されてなることを特徴とする繊維構造物。
【請求項２】
前記フィラメント糸Ａがポリエステルからなる、請求項１に記載の繊維構造物。
【請求項３】
前記フィラメント糸Ａのフィラメント数が５００本以上である、請求項１または請求項２に記載の繊維構造物。
【請求項４】
前記フィラメント糸Ａが、海成分と島成分とからなる海島型複合繊維の海成分を溶解除去して得られた糸条である、請求項１〜３のいずれかに記載の繊維構造物。
【請求項５】
繊維構造物が多層構造織編物である、請求項１〜４のいずれかに記載の繊維構造物。
【請求項６】
繊維構造物が多層構造織編物であり、かつ多層構造織編物の表裏どちらかの最外層に単繊維径１０００ｎｍ以下のフィラメント糸Ａが配され、かつ他層に単繊維径が１０００ｎｍより大の糸条Ｂが配され、前記フィラメント糸Ａが配された最外層表面にエンボス加工またはエッチング加工が施されている、請求項５に記載の繊維構造物。
【請求項７】
多層構造織編物の各層が、明度または色相、あるいは明度および色相において、他から異なる色彩を有する、請求項５または請求項６に記載の繊維構造物。
【請求項８】
エンボス加工またはエッチング加工により形成された凹部において、他層の色彩が透けてみえる、請求項５〜７のいずれかに記載の繊維構造物。
【請求項９】
エンボス加工またはエッチング加工により形成された凹部と該凹部より相対的に凸である凸部において、凸部のＬ値（Ｌａ）と、凹部のＬ値（Ｌｂ）との差Ｌａ−Ｌｂが１０以上である、請求項５〜８のいずれかに記載の繊維構造物。
【請求項１０】
多層構造織編物の表裏どちらかの最外層表面において、凹部が島状に散在するパターンまたは凸部が島状に散在するパターンで、凹部と凸部とを有する、請求項５〜９のいずれかに記載の繊維構造物。
【請求項１１】
請求項１〜１０のいずれかに記載の繊維構造物を用いてなる、アウター用衣料、スポーツ用衣料、インナー用衣料、靴材、おしめや介護シーツの医療・衛生用品、寝装寝具、椅子やソファーの表皮材、カーペット、カーシート地、およびインテリア用品からなる群より選択されるいずれかの繊維製品。
【発明の詳細な説明】
【技術分野】
【０００１】
本発明は、極細繊維特有の柔らかくぬめり感のある風合いを有し、かつ凹凸模様を有する繊維構造物および繊維製品に関する。
【背景技術】
【０００２】
近年、カーシートやインテリアなどの分野で用いられる布帛に要求される性能および特性が高度化されており、凹凸模様を有する布帛が求められている。例えば、熱収縮率や染色性を互いに異にする複数種類の繊維を利用する方法、布帛に凹部を形成する際にアルカリ減量加工剤と着色剤とを共存させてプリントする方法などが提案されている（例えば、特許文献１、特許文献２、特許文献３参照）。
【０００３】
しかしながら、これらの布帛は、極細繊維特有の柔らかくぬめり感のある風合いを有するものではなかった。
なお、衣料用途、インナー衣料、特にスポーツ衣料などの用途では、ナノファイバーと称せられる超極細繊維を用いて、超極細繊維特有の風合いを有する布帛が提案されている。（例えば、特許文献４、特許文献５、特許文献６、特許文献７参照）。
【先行技術文献】
【特許文献】
【０００４】
【特許文献１】特開２００４−１３７６５９号公報
【特許文献２】特開昭５６−１１８９８１号公報
【特許文献３】特開２００８−２０２９号公報
【特許文献４】特開２００３−４１４３２号公報
【特許文献５】特開２００４−１６２２４４号公報
【特許文献６】特開２００５−２３４６６号公報
【特許文献７】特開２００７−２３６４号公報
【発明の概要】
【発明が解決しようとする課題】
【０００５】
本発明は上記の背景に鑑みなされたものであり、その目的は、極細繊維特有の柔らかくぬめり感のある風合いを有し、かつ凹凸模様を有する繊維構造物および繊維製品を提供することにある。
【課題を解決するための手段】
【０００６】
本発明者らは上記の課題を達成するため鋭意検討した結果、単繊維径１０００ｎｍ以下のフィラメント糸Ａを含む繊維構造物において、エンボス加工またはエッチング加工により凹部を形成すると、極細繊維特有の柔らかくぬめり感のある風合いを有し、かつ凹凸模様を有する繊維構造物が得られることを見出し、さらに鋭意検討を重ねることにより本発明を完成するに至った。
【０００７】
かくして、本発明によれば「単繊維径１０００ｎｍ以下のフィラメント糸Ａを含み、かつ、エンボス加工またはエッチング加工が施されてなることを特徴とする繊維構造物。」が提供される。
【０００８】
その際、前記フィラメント糸Ａがポリエステルからなることが好ましい。また、前記フィラメント糸Ａのフィラメント数が５００本以上であることが好ましい。また、前記フィラメント糸Ａが、海成分と島成分とからなる海島型複合繊維の海成分を溶解除去して得られた糸条であることが好ましい。また、繊維構造物が多層構造織編物であることが好ましい。また、繊維構造物が多層構造織編物であり、かつ多層構造織編物の表裏どちらかの最外層に単繊維径１０００ｎｍ以下のフィラメント糸Ａが配され、かつ他層に単繊維径が１０００ｎｍより大の糸条Ｂが配され、前記フィラメント糸Ａが配された最外層表面にエンボス加工またはエッチング加工が施されていることが好ましい。また、多層構造織編物の各層が、明度または色相、あるいは明度および色相において、他から異なる色彩を有することが好ましい。また、エンボス加工またはエッチング加工により形成された凹部において、他層の色彩が透けてみえることが好ましい。また、エンボス加工またはエッチング加工により形成された凹部と該凹部より相対的に凸である凸部において、凸部のＬ値（Ｌａ）と、凹部のＬ値（Ｌｂ）との差Ｌａ−Ｌｂが１０以上であることが好ましい。また、多層構造織編物の表裏どちらかの最外層表面において、凹部が島状に散在するパターンまたは凸部が島状に散在するパターンで、凹部と凸部とを有することが好ましい。
【０００９】
また、本発明によれば、前記の繊維構造物を用いてなる、アウター用衣料、スポーツ用衣料、インナー用衣料、靴材、おしめや介護シーツの医療・衛生用品、寝装寝具、椅子やソファーの表皮材、カーペット、カーシート地、およびインテリア用品からなる群より選択されるいずれかの繊維製品が提供される。
【発明の効果】
【００１０】
本発明によれば、極細繊維特有の柔らかくぬめり感のある風合いを有し、かつ凹凸模様と有する繊維構造物および繊維製品が得られる。
【図面の簡単な説明】
【００１１】
【図１】凹部（濃色部）が島状の分布している模様を示す、図面代用写真である。
【図２】凸部（淡色部）が島状の分布している模様を示す、図面代用写真である。
【図３】凹部が島状の分布している模様を示す模式図である。
【発明を実施するための形態】
【００１２】
以下、本発明の実施の形態について詳細に説明する。
本発明の繊維構造物は、単繊維径１０００ｎｍ以下のフィラメント糸Ａを含み、かつ、エンボス加工またはエッチング加工が施されてなることを特徴とする繊維構造物である。
このような繊維構造物は例えば以下の方法により製造することができる。なお、繊維構造物が多層構造織編物の場合について説明するが、本発明の繊維構造物は多層構造織編物に限定されず、単層構造織編物、不織布、３次元形状を有する繊維構造物などいずれでもよい（なかでも、多層構造織編物が好ましい）。
【００１３】
まず、表裏どちらかの最外層に単繊維径１０００ｎｍ以下のフィラメント糸Ａが配され、かつ他層に単繊維径が１０００ｎｍより大の糸条Ｂが配された多層構造織編物を用意する。
【００１４】
ここで、前記フィラメント糸Ａにおいて、単繊維径１０００ｎｍ以下（好ましくは１００〜８００ｎｍ、より好ましくは５１０〜８００ｎｍ）であることが肝要である。該単繊維径が１０００ｎｍよりも大きい場合は、極細繊維特有の柔らかくぬめり感のある風合いや異色模様が得られないおそれがあり、好ましくない。逆に、該単繊維径が１０ｎｍよりも小さい場合は繊維強度が低下するおそれがある。なお、かかる単繊維径を単繊維繊度に換算すると、０．０１ｄｔｅｘ以下に相当する。かかる単繊維径は、透過型電子顕微鏡で繊維の横断面を撮影することにより測定が可能である。単繊維の断面形状が丸断面以外の異型断面である場合には、外接円の直径を単繊維径とする。
【００１５】
前記フィラメント糸Ａにおいて、フィラメント数は特に限定されないが、極細繊維特有の風合いを得る上で５００本以上（より好ましくは２０００〜１００００本）であることが好ましい。また、前記フィラメント糸Ａの総繊度（単繊維繊度とフィラメント数との積）としては、５〜１５０ｄｔｅｘの範囲内であることが好ましい。
【００１６】
前記フィラメント糸Ａの繊維形態は特に限定されないが、長繊維（マルチフィラメント糸）であることが好ましい。単繊維の断面形状も特に限定されず、丸、三角、扁平、中空など公知の断面形状でよい。また、通常の空気加工、仮撚捲縮加工が施されていてもさしつかえない。
【００１７】
前記前記フィラメント糸Ａを形成するポリマーの種類としては特に限定されず、ポリエステル、ポリアミド、ポリオレフィンなどの通常の繊維形成性ポリマーでよい。なかでも、ポリエチレンテレフタレートやポリトリメチレンテレフタレート、ポリブチレンテレフタレート、ポリ乳酸、第３成分を共重合させたポリエステルなどが好ましく例示される。かかるポリエステルとしては、マテリアルリサイクルまたはケミカルリサイクルされたポリエステルであってもよい。さらには、特開２００４−２７００９７号公報や特開２００４−２１１２６８号公報に記載されているような、特定のリン化合物およびチタン化合物を含む触媒を用いて得られたポリエステルでもよい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００１８】
前記フィラメント糸Ａとしては、後記のように、海成分と島成分とからなる海島型複合繊維の海成分を溶解除去して得られた糸条であることが好ましい。
一方、糸条Ｂは、その単繊維径が１０００ｎｍより大（好ましくは２〜２２μｍ）であることが肝要である。該単繊維径が１０００ｎｍ（１μｍ）以下であると、織編物に染色加工を施した際に、糸条Ｂがフィラメント糸Ａと同様に染まってしまい異色効果が得られないおそれがあり好ましくない。ここで、糸条Ｂの単繊維の断面形状が丸断面以外の異型断面である場合には、外接円の直径を単繊維径とする。なお、単繊維径は、前記と同様、透過型電子顕微鏡で繊維の横断面を撮影することにより測定が可能である。
【００１９】
前記糸条Ｂにおいて、フィラメント数は特に限定されないが、１〜３００本の範囲内であることが好ましい。また、かかる糸条Ｂの繊維形態は特に限定されず紡績糸でもよいが、長繊維（マルチフィラメント糸）であることが好ましい。単繊維の断面形状も特に限定されず、丸、三角、扁平、中空など公知の断面形状でよい。また、通常の空気加工、仮撚捲縮加工が施されていてもさしつかえない。
【００２０】
前記糸条Ｂを形成する繊維の種類としては、特に限定されず、ポリエステル系ポリマーからなるポリエステル繊維、ウレタン繊維、ナイロン６、ナイロン６６等のポリアミドからなるポリアミド繊維、ポリエチレン、ポリプロピレン等のポリオレフィンからなるポリオレフィン繊維、アクリル繊維、パラ型もしくはメタ型アラミドからなるアラミド繊維、およびそれらの変性合成繊維、さらには、天然繊維、再生繊維、半合成繊維など衣料に適した繊維であれば自由に選択できる。なかでもポリエステル系繊維が好ましく、かかるポリエステル系繊維を形成するポリマーとしては、ポリエチレンテレフタレートやポリトリメチレンテレフタレート、ポリブチレンテレフタレート、ポリ乳酸、第３成分を共重合させたポリエステル、ポリエーテルエステルなどが好ましく例示される。かかるポリエステルとしては、マテリアルリサイクルまたはケミカルリサイクルされたポリエステルであってもよい。さらには、特開２００４−２７００９７号公報や特開２００４−２１１２６８号公報に記載されているような、特定のリン化合物およびチタン化合物を含む触媒を用いて得られたポリエステルでもよい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００２１】
なお、前記フィラメント糸Ａおよび糸条Ｂにおいて、繊維は１種類であることが好ましいが、複数の組み合わせであってもよい。例えば、ポリウレタン繊維やポリエーテルエステル系繊維などからなる弾性繊維糸条と、ポリエステル系繊維糸条とをインターレース空気ノズルなどにより空気混繊させた複合糸や、弾性繊維糸条のまわりにポリエステル系糸条をカバリングした複合糸などや、紡績糸との複合糸でもよい。
【００２２】
多層構造織編物の表裏どちらかの最外層に前記フィラメント糸Ａが配され、かつ他層に前記糸条Ｂが配される。
ここで、かかる多層構造織編物において、織編組織は２層以上の多層構造であれば特に限定されず、織物であれば、緯糸のみが表層／裏層に二重になるように配列された緯二重織物、経糸のみが表層／裏層に二重になるように配列された経二重織物、経糸、緯糸とも表層／裏層に二重になるように配列された完全二重織物、編物であれば、２枚筬または３枚筬を用いた、ハーフ組織、ハーフベース組織、サテン組織、ハニカムメッシュ組織、スムース組織などが好適に例示される。特に、編物が好ましい。
【００２３】
前記の多層構造織編物は例えば以下の製造方法により製造することができる。まず、海成分とその径が１０〜１０００ｎｍである島成分とで形成される海島型複合繊維（フィラメント糸Ａ用繊維）を用意する。かかる海島型複合繊維としては、特開２００７−２３６４号公報に開示された海島型複合繊維マルチフィラメント（島数１００〜１５００）が好ましく用いられる。
【００２４】
すなわち、海成分ポリマーとしては、繊維形成性の良好なポリエステル、ポリアミド、ポリスチレン、ポリエチレンなどが好ましい。例えば、アルカリ水溶液易溶解性ポリマーとしては、ポリ乳酸、超高分子量ポリアルキレンオキサイド縮合系ポリマー、ポリエチレングルコール系化合物共重合ポリエステル、ポリエチレングリコール系化合物と５−ナトリウムスルホン酸イソフタル酸の共重合ポリエステルが好適である。なかでも、５−ナトリウムスルホイソフタル酸６〜１２モル％と分子量４０００〜１２０００のポリエチレングルコールを３〜１０重量％共重合させた固有粘度が０．４〜０．６のポリエチレンテレフタレート系共重合ポリエステルが好ましい。
【００２５】
一方、島成分ポリマーは、繊維形成性のポリエチレンテレフタレートやポリトリメチレンテレフタレート、ポリブチレンテレフタレート、ポリ乳酸、第３成分を共重合させたポリエステルなどのポリエステルが好ましい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００２６】
上記の海成分ポリマーと島成分ポリマーからなる海島型複合繊維は、溶融紡糸時における海成分の溶融粘度が島成分ポリマーの溶融粘度よりも大きいことが好ましい。また、島成分の径は、１０〜１０００ｎｍの範囲とする必要がある。その際、島成分の形状が真円でない場合は外接円の直径を求める。前記の海島型複合繊維において、その海島複合重量比率（海：島）は、４０：６０〜５：９５の範囲が好ましく、特に３０：７０〜１０：９０の範囲が好ましい。
【００２７】
かかる海島型複合繊維は、例えば以下の方法により容易に製造することができる。すなわち、前記の海成分ポリマーと島成分ポリマーとを用い溶融紡糸する。溶融紡糸に用いられる紡糸口金としては、島成分を形成するための中空ピン群や微細孔群を有するものなど任意のものを用いることができる。吐出された海島型断面複合繊維マルチフィラメント糸は、冷却風によって固化され、好ましくは４００〜６０００ｍ／分で溶融紡糸された後に巻き取られる。得られた未延伸糸は、別途延伸工程をとおして所望の強度・伸度・熱収縮特性を有する複合繊維とするか、あるいは、一旦巻き取ることなく一定速度でローラーに引き取り、引き続いて延伸工程をとおした後に巻き取る方法のいずれでも構わない。かかる海島型複合繊維マルチフィラメント糸において、単糸繊維繊度、フィラメント数、総繊度としてはそれぞれ単糸繊維繊度０．５〜１０．０ｄｔｅｘ、フィラメント数５〜７５本、総繊３０〜１７０ｄｔｅｘの範囲内であることが好ましい。また、かかる海島型複合繊維マルチフィラメント糸の沸水収縮率としては５〜３０％の範囲内であることが好ましい。
【００２８】
一方、単繊維繊度が０．１ｄｔｅｘ以上（好ましく０．１〜５０ｄｔｅｘ）である糸条Ｂを用意する。最終的に得られる織編物内の糸条Ｂの単繊維径を１０００ｎｍより大とする上で、単繊維繊度を前記の範囲内とすることが好ましい。
かかる糸条Ｂにおいて、フィラメント数、総繊度としてはそれぞれフィラメント数１〜３００本、総繊度０．１〜５０ｄｔｅｘの範囲内であることが好ましい。
【００２９】
次いで、前記海島型複合繊維と糸条Ｂとを用いて、表裏どちらかの最外層に前記海島型複合繊維が配され、かつ他層に前記糸条Ｂが配された多層構造織編物を常法により製編織する。
ここで、多層構造織編物が２層構造織編物の場合、１層に前記海島型複合繊維が配され、他の１層に糸条Ｂが配される。また、多層構造織編物が３層構造織編物の場合、表裏どちらかの最外層に前記海島型複合繊維が配され、他の１層または２層に糸条Ｂが配される。
【００３０】
次いで、該多層構造織編物にアルカリ水溶液処理を施し、前記海島型複合繊維の海成分をアルカリ水溶液で溶解除去することにより、海島型複合繊維を単繊維径が１０〜１０００ｎｍのフィラメント糸Ａとする。その際、アルカリ水溶液処理の条件としては、濃度３〜４％のＮａＯＨ水溶液を使用し５５〜６５℃の温度で処理するとよい。
【００３１】
次いで、該多層構造織編物に染色加工を施す。かかる染色加工は通常の染色加工でよい。染色機も特に制限はなく通常の液流染色機などでよい。その際、染色条件としては、例えば、前記フィラメント糸Ａと糸条Ｂがともにポリエチレンテレフタレートからなる場合、染料として分散染料を用い、温度１２０〜１４０℃、時間３０〜６０分の条件が好ましい。
【００３２】
かかる染色加工により、例えば、前記フィラメント糸Ａと糸条Ｂがともにポリエチレンテレフタレートからなる場合、分散染料を用いて染色加工を施すと、単繊維径が大きい糸条Ｂに染料が優先的に入り込むため、糸条Ｂ（すなわち、糸条Ｂが配された層）が濃色に、フィラメント糸Ａ（すなわち、フィラメント糸Ａが配された層）が淡色に染まる。その際、前記フィラメント糸Ａと糸条Ｂとの繊維種類を異ならせて、多層構造織編物の各層が、明度または色相、あるいは明度および色相において、他から異なる色彩を有するように染色加工してもよい。
【００３３】
次いで、該多層構造織編物において、前記フィラメント糸Ａが配された最外層表面にエンボス加工またはエッチング加工を施す。かかる加工により、前記フィラメント糸Ａが配された最外層表面において部分的に凹部が形成されるため、該凹部と、該凹部より相対的に凸である凸部とにより、凹凸模様が形成される。さらに、該凹凸模様において、凹部は、他層に配された濃色の糸条Ｂが透けて見えるため、凸部よりも濃色を呈する。
【００３４】
ここで、前記エンボス加工の条件としては、温度１３０〜２１０℃、線圧３００〜１５００Ｎ／ｃｍの範囲内であることが好ましい。一方、エッチング加工としては、特開２００４−１３７６５９号公報に開示されたように、濃度２５〜４０質量％の水酸化ナトリウムを織編物に接触させ、１３０〜２００℃の温度において水蒸気加熱を施せばよい。
【００３５】
かくして得られた多層構造織編物において、凹部は濃色を呈し、凹部は淡色を呈する。その際、前記凸部のＬ値（Ｌａ）と、凹部のＬ値（Ｌｂ）との差Ｌａ−Ｌｂが１０以上（より好ましくは１０〜５０）であることが好ましい。該差Ｌａ−Ｌｂが１０未満の場合、充分な異色効果が得られないおそれがある。また、前記凸部のＬ値（Ｌａ）は８０以下（より好ましくは４０〜８０）であることが好ましい。なお、このようなＬ値は、前記のような単繊維径を有するフィラメント糸Ａと糸条Ｂを採用し、前記のように染色加工を施すことにより容易に得ることができる。
また、かかるＬ値は、米国コルモーゲン社製マクベスカラーアイのモデルＭ−２２００を使用して、Ｄ６５光源、視野角度１０度で測定することができる。
【００３６】
また、凹凸模様のパターンとしては、凸部が海状で凹部が島状に散在するパターン（例えば図３、図１）か、逆に、凹部が海状で凸部が島状に散在するパターン（例えば図２）であると高級感が得られ好ましい。その際、島の形状としては、丸または多角形（例えば四角形）が好ましい。また、島の面積としては、１箇所あたり０．１〜１００００ｍｍ２の範囲内であり、好ましくは、０．１〜１００ｍｍ２の範囲であることが好ましい。また、凸部総面積の割合としては、織編物の全面積対比２０〜９９．５％（より好ましくは６０〜９９％）の範囲内であることが好ましい。凸部は単繊維径１０００ｎｍ以下のフィラメント糸Ａが露出しかつ淡色を呈する箇所であり、凸部総面積の割合が織編物の全面積対比２０％よりも小さいと、極細繊維特有の柔らかくぬめり感のある風合いが得られないおそれがある。逆に、凸部総面積の割合が織編物の全面積対比９９．５％よりも大きいと凸部の割合が小さいため、充分な異色効果が得られないおそれがある。
【００３７】
なお、前記エンボス加工またはエッチング加工の前工程および／または後工程において、多層構造織編物に、常法の起毛加工、撥水加工、さらには、紫外線遮蔽あるいは制電剤、抗菌剤、消臭剤、防虫剤、蓄光剤、再帰反射剤、マイナスイオン発生剤等の機能を付与する各種加工を付加適用してもよい。
【００３８】
かくして得られた繊維構造物において、単繊維径１０００ｎｍ以下のフィラメント糸Ａが配された最外層表面において、凸部は単繊維径１０００ｎｍ以下のフィラメント糸Ａが露出しかつ淡色を呈する。一方、凹部は濃色を呈する。その結果、極細繊維特有の柔らかくぬめり感のある風合いを有し、かつ異色模様と凹凸模様とを同時に有する。
【００３９】
次に、本発明の繊維製品は前記の繊維構造物を用いてなる、アウター用衣料、スポーツ用衣料、インナー用衣料、靴材、おしめや介護シーツの医療・衛生用品、寝装寝具、椅子やソファーの表皮材、カーペット、カーシート地、およびインテリア用品からなる群より選択されるいずれかの繊維製品である。かかる繊維製品は前記の繊維構造物を用いているので、極細繊維特有の柔らかくぬめり感のある風合いを有し、かつ凹凸模様を有する。なお、凹凸模様を有する面を外気側に位置するよう使用することが好ましい。
【実施例】
【００４０】
次に本発明の実施例及び比較例を詳述するが、本発明はこれらによって限定されるものではない。なお、実施例中の各測定項目は下記の方法で測定した。
＜溶融粘度＞乾燥処理後のポリマーを紡糸時のルーダー溶融温度に設定したオリフィスにセットして５分間溶融保持したのち、数水準の荷重をかけて押し出し、そのときのせん断速度と溶融粘度をプロットする。そのプロットをなだらかにつないで、せん断速度−溶融粘度曲線を作成し、せん断速度が１０００秒−１の時の溶融粘度を見る。
＜溶解速度＞海・島成分の各々０．３φ−０．６Ｌ×２４Ｈの口金にて１０００〜２０００ｍ／分の紡糸速度で糸を巻き取り、さらに残留伸度が３０〜６０％の範囲になるように延伸して、８４ｄｔｅｘ／２４ｆｉｌのマルチフィラメントを作製する。これを各溶剤にて溶解しようとする温度で浴比１００にて溶解時間と溶解量から、減量速度を算出した。
＜単繊維径＞
編地を電子顕微鏡で写真撮影した後、ｎ数５で単繊維径を測定しその平均値を求めた。
＜沸水収縮率＞
供試フィラメント糸条を、周長１．１２５ｍの検尺機のまわりに１０回巻きつけて、かせを調製し、このかせを、スケール板の吊るし釘に懸垂し、懸垂しているかせの下端に、かせの総質量の１／３０の荷重をかけて、かせの収縮処理前の長さＬ１を測定した。
このかせから荷重を除き、かせを木綿袋に入れ、このかせを収容している木綿袋を沸騰水から取り出し、この木綿袋からかせを取り出し、かせに含まれる水をろ紙により吸収除去した後、これを室温において２４時間風乾した。この風乾されたかせを、前記スケール板の吊し釘に懸垂し、かせの下部分に、前記と同様に、かせの総質量の１／３の荷重をかけて、収縮処理後のかせの長さＬ２を測定した。
供試フィラメント糸条の沸水収縮率（ＢＷＳ）を、下記式により算出した。
ＢＷＳ（％）＝（（Ｌ１−Ｌ２）／Ｌ１）×１００
＜風合い評価＞
被験者４名により、超極細繊維（ナノファイバー）特有の柔らかくヌメリ感のある風合について、官能評価を行った。被験者４名中３名以上が効果を感じた場合は効果有りと判断し、１名以下の場合は効果なしと判断した。
＜Ｌ値＞
米国コルモーゲン社製マクベスカラーアイのモデルＭ−２２００を使用して、Ｄ６５光源、視野角度１０度で測定した。
【００４１】
［実施例１］
島成分としてポリエチレンテレフタレート、海成分として５−ナトリウムスルホイソフタル酸６モル％と数平均分子量４０００のポリエチレングリコール６重量％を共重合したポリエチレンテレフタレートを用い（溶解速度比（海／島）＝２３０）、海：島＝３０：７０、島数＝８３６の海島型複合未延伸繊維を紡糸温度２８０℃、紡糸速度１５００ｍ／分で溶融紡糸して一旦捲き取った。得られた未延伸糸を延伸温度８０℃、延伸倍率２．５倍でローラー延伸し、次いで１５０℃で熱セットして海島型複合延伸糸として捲き取った。得られた海島型複合延伸糸は５６ｄｔｅｘ／１０ｆｉｌであり、透過型電子顕微鏡（ＴＥＭ）による繊維横断面を観察したところ、島の形状は丸形状でかつ島の径は７００ｎｍであった。次いで該延伸糸を２本引き揃えて撚糸糸条（Ｚ方向、８０Ｔ／ｍ）を得た。
次いで、カールマイヤー社製トリコット編機を使用して、前記海島型複合延伸糸をＬ２筬に、糸条Ｂとしてポリエチレンテレフタレートマルチフィラメント（ヤーンカウント：８４ｄｔｅｘ／３６本、沸水収縮率：２０％、帝人ファイバー（株）製）をＬ３およびＬ１筬にフルセット配列し、編み方（Ｌ３：１０／１２、Ｌ２：００／６６、Ｌ１：２３／１０）の組織を有する編物（６４コース／２．５４ｃｍ、２８ウエール／２．５４ｃｍ）を得た。
【００４２】
次に、該編地を５０ｇ／ＬのＮａＯＨ水溶液で８０℃×２０分で３０％の減量加工を行なうことにより、前記海島型複合延伸糸を単繊維径７００ｎｍのポリエステルフィラメントとした後、下記組成の染料組成物により、液流染色機（日阪製作所製）を用いて１３０℃４５分間の染色（青色）を施した。
（染色浴）：
Dianix Blue HLA（商標、ダイスター社製） ０．３％
Dianix Red HLA（商標、ダイスター社製） ０．３％
Dianix Yellow HLA（商標、ダイスター社製） ０．６％（布帛質量に対して）     
Irgasol DAM（商標、チバガイギー社製） １ｇ／リットル        
酢酸 ０．５ｇ／リットル
染色後は、１３０℃×５分間の条件で乾燥した。染色乾燥後の編物は風合の更なる向上を目的にエアフロー加工、ファイナル乾燥処理を行なうことにより、コース数：６０コース／２．５４ｃｍ、ウエール数：３９ウエール／２．５４ｃｍの、一方の最外層表面に単繊維径７００ｎｍのフィラメント糸Ａが露出しており、他方の最外層表面に糸条Ｂ（単繊維径１４μｍ）が露出しているスウェード調布帛（多層構造織編物からなる繊維構造物）を得た。
【００４３】
次いで、該布帛において、単繊維径７００ｎｍのフィラメント糸Ａが露出している方の最外層表面に対し、１７０℃、線圧６００Ｎ／ｃｍの条件で図１に示すパターンでエンボス加工を施し、凹凸模様を形成した。
かくして得られた布帛において、図１のように濃色を呈する凹部が島状に散在しており、淡色を呈する海（凸部）総面積の割合としては、織編物の全面積対比９６％であった。
また、かかる布帛について、Ｌ値を測定（Ｎ＝５）した結果、凸部のＬ値７２．０２に対し、凹部のＬ値：４７．７７となり、凸部と凹部の色差Ｌａ−Ｌｂは２４．７５となり、凸部と凹部で非常に異なる色差を有するものであり、異色模様と凹凸模様とを同時に有するものであった。また、超極細繊維（ナノファイバー）特有の柔らかくヌメリ感のある風合を有するものであった。
次いで、凹凸模様を有する面を外気側に位置するように該布帛を用いてカーシート地を得たところ、極細繊維特有の柔らかくぬめり感のある風合いを有し、かつ凹凸模様を有するものであった。
【００４４】
［比較例１］
実施例１において、Ｌ２用糸条として、通常のポリエチレンテレフタレート樹脂を通常の溶融紡糸孔を通して、紡糸、延伸した後、通常の仮撚捲縮加工を施す事により得られた、ヤーンカウント１１０ｄｔｅｘ／２８８本の仮撚マルチフィラメント糸条を用い、減量加工を行わずに実施例１と同様の染色加工およびエンボス加工を施すことにより、コース数：６３コース／２．５４ｃｍ、ウエール数：３９ウエール／２．５４ｃｍのスウェード調布帛を得た。
得られた布帛を実施例１と同様にＬ値を測定した結果、凸部のＬ値は５４．４６に対し、凹部のＬ値は：５０．７６となり、凸部と凹部の色差はほとんど得られず、異色模様を有するものではなかった。また、ソフト性を有するものではあったが、ヌメリ感までを有するものではなかった。
【産業上の利用可能性】
【００４５】
本発明によれば、極細繊維特有の柔らかくぬめり感のある風合いを有し、かつ凹凸模様を有する繊維構造物および繊維製品が提供され、その工業的価値は極めて大である。
【符号の説明】
【００４６】
１  凹部
２  凸部
３  凹部
４  凸部
５  凹部
６  凸部
【図３】
2010248645.tif 000003
【図１】
2010248645.tif 000004
【図２】
2010248645.tif 000005